(57)【特許請求の範囲】
【請求項１】
スチレン−ブタジエン系ラテックスおよび澱粉を含有するクリア塗工層を原紙上に備え、坪量が４０ｇ／ｍ２以上、密度が１．０ｇ／ｃｍ３以下である書籍用紙であって、
原紙を構成するパルプの２０％以上が脱墨パルプであり、原紙を構成するパルプの平均繊維長が０．８６ｍｍ以下である、上記書籍用紙。
【請求項２】
原紙を構成するパルプの３０％以上が広葉樹パルプである、請求項１に記載の書籍用紙。
【請求項３】
原紙を構成するパルプの平均繊維長が０．７０ｍｍ以上である、請求項１または２に記載の書籍用紙。
【請求項４】
原紙がタルクを含有する、請求項１〜３のいずれかに記載の書籍用紙。
【請求項５】
前記澱粉が酸化澱粉である、請求項１〜４のいずれかに記載の書籍用紙。
【請求項６】
前記ラテックスの平均粒子径が７０ｎｍ〜９０ｎｍ以下である、請求項１〜５のいずれかに記載の書籍用紙。
【請求項７】
ラテックスと澱粉の重量比率が、ラテックス：澱粉＝１０：９０〜９９：１である、請求項１〜６のいずれかに記載の書籍用紙。
【請求項８】
紙中灰分が５重量％〜３０重量％である、請求項１〜７のいずれかに記載の書籍用紙。
【請求項９】
請求項１〜８のいずれかに記載の書籍用紙を製本した冊子。
【請求項１０】
請求項１〜８のいずれかに記載の書籍用紙の製造方法であって、
平均繊維長が０．８６ｍｍ以下であるパルプを用いて原紙を抄造する工程と、
スチレン−ブタジエン系ラテックスおよび澱粉を含有するクリア塗工層を原紙上に塗工する工程と、
を有する、上記方法。
【請求項１１】
製本された冊子の小口面を改装した際の用紙同士のくっつきを抑制する方法であって、冊子を構成する用紙として、請求項１〜８のいずれかに記載の書籍用紙を用いることを特徴とする、上記方法。
【発明の詳細な説明】
【技術分野】
【０００１】
本発明は、製本された冊子の改装時における研磨の際の、小口面のくっつきを低減した書籍用紙に関する。
【背景技術】
【０００２】
一般に、書籍は出版社から取次店を通じて書店に並ぶという委託制度をもとに流通しており、通常、書店で販売できなかった３０〜４０％の書籍は返本される。返本された書籍は、再度他の書店へ商品として回されることになるが、一度店頭に陳列されるなどして、製造されてから時間が経過した書籍では、小口面が退色してしまうため、研磨機を用いた「改装」と呼ばれる小口面の研磨加工が施される。
【０００３】
ところが、この研磨加工後の研磨面には、書籍用紙の原料である木質パルプ繊維同士の絡み合いや、印刷時の表面性対策のために処理されたクリア塗工層の接着剤などによって、ページ間のくっつきが発生し、ページが開きにくくなる場合がある。製本された冊子を改装する際の小口面の「くっつき」（ブロッキングともいう）は、それを解消するためにページの捌きを一冊ずつ行う必要があり、作業が煩雑である。また、「くっつき」が捌ききれなかった商品が書店などに流通してしまうリスクなどもあり、改装による小口面のくっつきの改善が求められている。
【０００４】
研磨時の小口面のくっつきを解消する技術としては、脱墨フロスを主原料とする再生粒子凝集体を填料および顔料として含有し、かつ、紙中灰分を１０〜２５％とする印刷用紙に関する技術（特許文献１）や、全パルプ成分中の４０〜７０重量％が機械パルプであり、そのうちの５０〜１００重量％が加圧ストーングランドパルプで構成される紙上に、５〜１３％の濃度のクリアサイズ剤を０．７〜１．５ｇ／ｍ２塗布した中質書籍用紙に関する技術（特許文献２）などが例示される。
【先行技術文献】
【特許文献】
【０００５】
【特許文献１】特開２００７−２１１３７４号公報
【特許文献２】特開２００５−１３３２４４号公報
【発明の概要】
【発明が解決しようとする課題】
【０００６】
一般に知られている従来の技術では、下記のような課題が発生する。すなわち、特許文献１に記載の技術は、顔料塗工層を設けたことによって発生する滑りを技術課題とするものであり、顔料塗工層を有していない非塗工紙に関する技術ではなかった。一方、引用文献２に記載の技術は、非塗工紙（クリア塗工紙）における研磨面の引っ付きに関する技術であるものの、特殊なパルプ（加圧ストーングランドパルプ）を用いてパルプ面から技術課題に対応する技術であり、クリア塗工層の面からの検討はまったくなされていない。
【０００７】
このような状況に鑑み、本発明の課題は、製本された冊子を改装時の小口面のくっつきを防止した非塗工書籍用紙を提供することである。
【課題を解決するための手段】
【０００８】
本発明者らは、上記課題について鋭意研究を行った結果、坪量が４０ｇ／ｍ２以上、密度が１．０ｇ／ｃｍ３以下の非塗工書籍用紙において、平均繊維長が０．８６ｍｍ以下と短いパルプ繊維を用いて得られた原紙上に、少なくとも接着剤としてスチレン−ブタジエン系ラテックスと澱粉を含有するクリア塗工層を塗工することによって、改装時の小口面のくっつきが効果的に抑制された書籍用紙が得られることを見出し、本発明を完成した。
【０００９】
すなわち、これに限定されるものではないが、本発明は以下の内容を包含する。
（１）  スチレン−ブタジエン系ラテックスおよび澱粉を含有するクリア塗工層を原紙上に備え、原紙を構成するパルプの平均繊維長が０．８６ｍｍ以下であり、坪量が４０ｇ／ｍ２以上、密度が１．０ｇ／ｃｍ３以下である書籍用紙。
（２）  原紙がタルクを含有する、（１）に記載の書籍用紙。
（３）  前記澱粉が酸化澱粉である、（１）または（２）に記載の書籍用紙。
（４）  前記ラテックスの平均粒子径が７０ｎｍ〜９０ｎｍ以下である、（１）〜（３）のいずれかに記載の書籍用紙。
（５）  ラテックスと澱粉の重量比率が、ラテックス：澱粉＝１０：９０〜９９：１である、（１）〜（４）のいずれかに記載の書籍用紙。
（６）  紙中灰分が５重量％〜３０重量％である、（１）〜（５）のいずれかに記載の書籍用紙。
（７）  （１）〜（６）のいずれかに記載の書籍用紙を製本した冊子。
（８）  （１）〜（６）のいずれかに記載の書籍用紙の製造方法であって、平均繊維長が０．８６ｍｍ以下であるパルプを用いて原紙を抄造する工程と、スチレン−ブタジエン系ラテックスおよび澱粉を含有するクリア塗工層を原紙上に塗工層する工程と、を有する、上記方法。
（９）  製本された冊子の小口面を改装した際の用紙同士のくっつきを抑制する方法であって、冊子を構成する用紙として、（１）〜（６）のいずれかに記載の書籍用紙を用いることを特徴とする、上記方法。
【発明の効果】
【００１０】
本発明の書籍用紙は、それを製本した場合に、改装した際の小口面のくっつきが効果的に抑制されるという効果を奏する。また、本発明の書籍用紙は、優れた印刷適性、加工適性を備えているため、書籍用紙として特に好適である。
【発明を実施するための形態】
【００１１】
書籍用紙
本発明は書籍用紙に関する。本発明において書籍用紙とは、主に書籍に用いられる非塗工紙である。書籍として用いられるため、印刷適性に優れており、また、長時間読む場合でも視認性が高く目が疲れにくいことが一般に求められる。また製本して使用されることが一般的であるため、製本した際に、めくりやすいように紙の腰（剛度）を調整することが好ましく、また近年の傾向としてページ数が減っても本のボリューム感を損なわないよう低密度（嵩高性）であることが求められる場合もある。
【００１２】
本発明の書籍用紙は、ＪＩＳ  Ｐ  ８１２４に準じて測定した坪量が４０ｇ／ｍ２以上であり、好ましくは４５ｇ／ｍ２以上、より好ましくは５０ｇ／ｍ２以上である。また、坪量の上限は特にないが、１００ｇ／ｍ２以下であることが好ましく、９５ｇ／ｍ２以下であることがより好ましい。また、本発明の書籍用紙の紙厚は特に制限されないが、ＪＩＳ  Ｐ  ８１１８に準じて測定した紙厚が４０μｍ以上であることが好ましく、５５μｍ以上であることがより好ましく、６０μｍ以上であることがさらに好ましい。
【００１３】
本発明の書籍用紙は、ＪＩＳ  Ｐ  ８１１８に準じて測定した紙の密度が、１．０ｇ／ｃｍ３以下であり、好ましくは０．９５ｇ／ｃｍ３以下、より好ましくは０．９０ｇ／ｃｍ３以下、さらに好ましくは０．８５ｇ／ｃｍ３以下、最も好ましくは０．８０ｇ／ｃｍ３以下である。このような密度であると、改装時の小口面のくっつきが少なくなり、また、低密度であるのでページ数が減っても本のボリューム感を損なわないようにすることができる。密度の下限は特にないが、書籍用紙に求められる平滑性を維持する観点からは、は０．４０ｇ／ｃｍ３以上が好ましく、０．５０ｇ／ｃｍ３以上がより好ましい。
【００１４】
本発明の書籍用紙は、ＩＳＯ２４７１に準じて測定したＩＳＯ不透明度が、８０以上であることが好ましく、８５以上であることがより好ましい。ＩＳＯ不透明度が低くなると、印刷時に裏抜けが発生し、製本した際に読みにくい本になりやすい。
【００１５】
原紙
本発明の書籍用紙は、紙料を抄造した原紙上に、接着剤を主体としたクリア塗工層を有する。原紙は、パルプ繊維の他に必要に応じて填料が内添される。
【００１６】
本発明に用いる紙料は、パルプ原料を含んでなる。上述したように、本発明の書籍用紙に用いられる原紙は、平均繊維長が０．８６ｍｍ以下であるパルプから抄造される。原紙を構成するパルプの平均繊維長は、書籍用紙をＪＩＳ  Ｐ  ８２２０に準じて離解してパルプスラリーを調製し、Ｌ＆Ｗ社製Ｆｉｂｅｒ Ｔｅｓｔｅｒを用いて測定された長さ加重平均である。使用するパルプ全体の平均繊維長を０．８６ｍｍ以下と短くすることによって、繊維同士の絡み合いが抑えられて、改装時の小口面のくっつきが少なくなると考えられる。好ましい態様においてパルプの平均繊維長は好ましくは０．８４ｍｍ以下である。パルプの平均繊維長の下限は特に制限されないが、０．７０ｍｍ以上とすることが好ましく、０．７５ｍｍ以上としてもよい。本発明においては、叩解条件、パルプ配合や材種の調整等により、パルプの平均繊維長を所望の範囲に設定することができる。叩解条件としては、例えば、叩解機の形式、刃（プレート）の形状、刃と刃の間隔の変更や、また、叩解機で処理するパルプの流量や濃度を変更すること等によって叩解負荷が変わり、繊維長を調整することができる。なお、叩解の程度は、製紙業界の技術者であれば当然理解できるように、例えば、カナダ標準濾水度（ＣＳＦ）を指標として評価することができる。
【００１７】
また、使用するパルプ原料に特に制限はなく、針葉樹パルプ（ＮＰ）や広葉樹パルプ（ＬＰ）などの木材パルプの他に、リンターパルプ、麻、バガス、ケナフ、エスパルト草、ワラなどの非木材パルプ、レーヨン、アセテートなどの半合成繊維、ポリオレフィン、ポリアミド、ポリエステルなどの合成繊維などを使用することができる。具体的には、機械パルプ(ＭＰ)、脱墨パルプ（ＤＩＰ、古紙パルプとも呼ばれる）、クラフトパルプ（ＫＰ）など、印刷用紙の抄紙原料として一般的に使用されているものを好適に使用することができ、適宜、これらの１種類または２種類以上を配合して使用される。機械パルプとしては、砕木パルプ(ＧＰ)、リファイナー砕木パルプ(ＲＧＰ)、サーモメカニカルパルプ(ＴＭＰ)、ケミサーモメカニカルパルプ(ＣＴＭＰ)、ケミグランドパルプ(ＣＧＰ)、セミケミカルパルプ(ＳＣＰ)などが挙げられる。脱墨パルプとしては、上質紙、中質紙、下級紙、新聞紙、チラシ、雑誌などの選別古紙やこれらが混合している無選別古紙や、コピー紙や感熱紙、ノーカーボン紙、機密古紙などを含むオフィス古紙を原料とする脱墨パルプであれば良く、特に限定はない。一般に、針葉樹パルプと比較して広葉樹パルプは繊維長が短いため、広葉樹パルプの使用量を多くすることによって、原紙を構成する全パルプの平均繊維長を本発明の範囲に設定することもできる。また、一般に、脱墨パルプ（ＤＩＰ）の繊維長は、バージンパルプと比較して短くなる傾向があるため、ＤＩＰの使用量を多くすることによって、原紙を構成する全パルプの平均繊維長を小さくすることができる。例えば、好ましい態様において、パルプ全体に対する広葉樹パルプの使用量を３０重量％以上とすることができ、４０重量％以上とすることもできる。また、他の好ましい態様において、パルプ全体に対するＤＩＰの使用量を２０重量％以上とすることができ、３０重量％以上としてもよい。本発明の好ましい態様において、原紙を構成するパルプとして、広葉樹パルプを３０重量％以上、ＤＩＰを２０重量％以上使用することができる。広葉樹パルプ、ＤＩＰの使用量の上限は特にないが、原紙を構成するパルプの９０重量％以下の量で使用することが好ましい。
【００１８】
本発明で使用する原紙は、填料が内添されていてもよい。填料の種類は特に制限されないが、特に好ましい填料はタルクである。タルクは、含水ケイ酸マグネシウム（３ＭｇＯ・４ＳｉＯ２・Ｈ２Ｏ）を主成分とする白色粒子であり、シリカ層の間にシリカ・水酸化マグネシウムの層がある層状構造を有する。滑石とも呼ばれ、主な産地は中国、韓国、米国、オーストラリアなどである。本発明の書籍用紙にタルクを内添填料として用いると、不透明性や平滑性、印刷適性などの印刷品質を向上させるとともに、摩擦係数の低下により研磨時の小口面のくっつきを防止することができる。
【００１９】
本発明の紙料には、本発明の効果を阻害しない範囲で、種々の内添薬品を添加してよい。内添薬品としては、これに制限されるものではないが、ポリアクリルアミド系高分子、ポリビニルアルコール系高分子、酸化澱粉、エステル化澱粉、カチオン化澱粉、その他各種変性澱粉、スチレン−ブタジエン共重合体、ラテックス、酢酸ビニルなどの接着剤；カルボキシメチルセルロース、ヒドロキシエチルセルロースなどのセルロース誘導体；尿素・ホルマリン樹脂、メラミン・ホルマリン樹脂などの内添紙力増強剤；ロジン系サイズ剤、アルキルケテンダイマー（ＡＫＤ）系サイズ剤、アルケニル無水コハク酸（ＡＳＡ）系サイズ剤、石油系サイズ剤、中性ロジンサイズ剤などの内添サイズ剤；硫酸バンド、歩留向上剤、紫外線防止剤、退色防止剤、濾水性向上剤、凝結剤、ｐＨ調整剤、スライムコントロール剤、着色料（染料、顔料）および蛍光染料などを添加してもよい。
【００２０】
本発明の書籍用紙には、上述したタルクを含め填料を単独または２種以上併用することができるが、填料は、特に限定されるものではなく、公知の填料の中から適宜選択して使用できる。このような填料としては、例えば、カオリン、クレー、軽質炭酸カルシウムや重質炭酸カルシウムなどの炭酸カルシウム、二酸化チタン、シリカ、およびプラスチックピグメントなどの有機填料などを挙げることが出来るが、好ましくはタルクと軽質炭酸カルシウムを併用するが、タルクと軽質炭酸カルシウムを併用した場合、比散乱係数の高い軽質炭酸カルシウムによって、高い不透明性を書籍用紙に付与することができる。書籍用紙は両面印刷されることが多く、印刷後の裏抜けを防止するために、不透明性が重要な品質項目となる。
【００２１】
本発明の書籍用紙では、紙中灰分は５重量％以上３０重量％以下が好ましく、１０重量％以上２８重量％以下がさらに好ましい。紙中灰分が５重量％未満では、得られる書籍用紙の不透明度や平滑性が不十分になる場合がある。また、紙中灰分が３０重量％より高いと、紙中填料によって繊維間の結合が阻害され、紙の腰が不足する恐れがある。紙腰の不足は、加工適性の悪化、書籍として加工した時のめくり適性の悪化といった問題が生じる。
【００２２】
本発明においては、上記のように調成された紙料が適宜希釈され、必要に応じてスクリーンやクリーナーで紙料から異物を除去した後に、抄紙機のヘッドボックスから抄紙ワイヤー上に噴射されて原紙が抄造される。本発明は種々の抄紙機、例えば長網式、円網式、短網式、ツインワイヤー式抄紙機などによって製造される。ツインワイヤー抄紙機としては、ギャップフォーマー、オントップフォーマーなどが挙げられる。抄紙後のプレス線圧は、通常の操業の範囲内で用いられる。
【００２３】
また、抄紙法は、中性抄紙でも酸性抄紙でもよいが、中性抄紙であることが好ましい。具体的には、本発明においては、抄紙後の紙面ｐＨが５．０〜９．０であることが好ましく、６．０〜８．０であることがより好ましい。
【００２４】
クリア塗工層
本発明においては、表面強度向上や耐水性付与、印刷適性などを付与するために、前記で得られた原紙に、接着剤を主体とする表面処理液を塗工してクリア塗工層を設ける。本発明においては、クリア塗工層の接着剤としてスチレン−ブタジエン系ラテックスと澱粉を併用する。澱粉の種類は特に限定しないが、生澱粉、酸化澱粉、エステル化澱粉、カチオン化澱粉、アセチル化したタピオカ澱粉を原料として製紙工場内で熱化学変性あるいは酵素変性によって生成される自家変性澱粉などの澱粉、アルデヒド化澱粉、ヒドロキシエチル化澱粉などの変性澱粉を好ましい例として挙げることができる。本発明においては、表面強度と小口研磨時のくっつきを防止する点から、少なくともスチレン−ブタジエン系ラテックスを澱粉とともに併用する。前記ラテックスの光子相関法で測定した平均粒子径は、７０ｎｍ以上９０ｎｍ以下であることが好ましく、７５ｎｍ以上８５ｎｍ以下がさらに好ましい。９０ｎｍより平均粒子径が大きいラテックスを使用すると、得られた紙の表面強度が低くなってしまう恐れがある。
【００２５】
スチレン−ブタジエン系ラテックスと澱粉を併用する場合の重量比率は、１０：９０〜９９：１が好ましい。さらに好ましくは３０：７０〜９５：５であり、より好ましくは、５１：４９０〜９０：１０である。ラテックス単独で使用した場合、コストが高くなってしまうため、澱粉と併用することが好ましいが、ラテックスの混合比率を高くすることで、本発明の研磨時の小口面のくっつき防止効果がより高くなる。
【００２６】
スチレン−ブタジエン系ラテックスと澱粉を併用することによって本発明の効果が発現するメカニズムは明らかでなく、本発明は以下の推論に拘束されるものではないが、以下のように考えられる。澱粉とラテックスを混合した際の研磨時の小口面くっつき防止効果は、澱粉の保水性や、ラテックスと澱粉の吸湿性の差に依存している可能性が考えられる。澱粉は固形分濃度が高いとゲル化を起こしやすい性質があり、乾燥過程において塗工層中でゲル化が発生していると考えられる。澱粉を多く含むような保水性の高い表面処理液を使用した場合、塗工から乾燥までの工程間での原紙への表面処理液の浸透が少なく、紙のごく表面にしか表面処理液が存在しない状態となる。そのため、紙層内部の繊維は表面処理剤によってコーティングされていないため毛羽立ちが発生しやすく、より繊維が絡みやすい状態となってしまう。そこで、スチレン−ブタジエン系ラテックスと澱粉を併用することによって、改装時の紙のくっつきを効果的に抑制できるものと考えられる。
【００２７】
また、小口面の研磨に供される書籍は、書店などの本棚に長く陳列されたものであり、その間に吸湿が起こっていると想定される。そのため、より吸湿性の高い澱粉を多く使用した場合、水分を含んだクリア塗工層が軟化し、改装時の研磨によってねっぱりが発生し易い状態となっていると想定される。
【００２８】
さらに、クリア塗工層には、スチレン−ブタジエン系ラテックスと澱粉の他にも、カルボキシメチルセルロース、ヒドロキシエチルセルロース、メチルセルロース、セルロースナノファイバーなどのセルロース誘導体、ポリアクリルアミド、ポリビニルアルコール、カルボキシル変性ポリビニルアルコール、アセトアセチル化ポリビニルアルコールなどの変性アルコール、スチレン−ブタジエン系ラテックス以外のラテックス、ポリ酢酸ビニル、塩化ビニル−酢酸ビニル系共重合体、ポリ塩化ビニル、ポリ塩化ビニリデン、ポリアクリル酸エステルなどを併用することも可能である。
【００２９】
また、サイズ性を高める目的で、スチレン系サイズ剤、オレフィン系サイズ剤、アクリレート系サイズ剤、スチレン−アクリル系サイズ剤、カチオン性サイズ剤などの表面サイズ剤を、クリア塗工層に配合することも可能である。表面サイズ剤を用いる場合、表面処理剤中の固形分濃度で０．０５〜５重量％が好ましく、０．０５〜１重量％がさらに好ましい。
【００３０】
さらに、本発明においてクリア塗工する場合、必要に応じて分散剤、増粘剤、保水材、消泡剤、耐水化剤、着色剤、導電剤等、通常の表面処理剤に配合される各種助剤を適宜使用される。
【００３１】
クリア塗工層の塗布量は、書籍用紙に要求される表面強度などにより適宜決定されるので特に限定はないが、通常は両面で０．１〜１０ｇ／ｍ２の範囲である。０．１〜５ｇ／ｍ２が好ましく、０．１〜２．０ｇ／ｍ２がより好ましい。塗工量が多くなると塗工層中の水分の絶対量が多くなることにより、乾燥負荷が増大し、乾燥不良が発生しやすくなる。そのため、塗工層のねっぱりが増大し、小口面断裁時にくっつきが発生しやすくなる。
【００３２】
表面処理剤を塗布する装置は特に限定はなく、２ロールサイズプレス、ポンド式サイズプレス、ゲートロールコーター、ロットメタリングサイズプレスや、ブレードコーター、スプレーコーター、カーテンコーターなどの公知の塗工機によって塗布することができる。
【００３３】
得られたクリア塗工紙は、公知公用の仕上げ装置、例えばスーパーカレンダー、グロスカレンダー、ソフトカレンダー、高温ソフトニップカレンダーなどに通紙して製品仕上げを行ってもよいし、未処理もしくはバイパスしてもよい。
【００３４】
乾式ねっぱり評価
本発明のクリア塗工紙は、乾式ねっぱり評価における、ねっぱりが発生しないことが好ましい。乾式で行うねっぱり評価は、研磨時の小口面のくっつき発生率との相関が高く、ねっぱりの程度が高いほど書籍の小口面研磨時にくっつきのトラブルが発生しやすくなる。
【実施例】
【００３５】
以下に実施例を示しながら本発明について説明するが、この実施例は本発明の範囲を限定するものではない。なお、本明細書の説明において、濃度や％は（固形分）重量基準であり、数値範囲はその端点を含むものとして記載される。
【００３６】
＜評価方法＞
１．各種紙質の測定
・坪量：ＪＩＳ  Ｐ  ８１２４に準じて測定した。
・紙厚、密度：ＪＩＳ  Ｐ  ８１１８に準じて測定した。
・灰分：ＩＳＯ１７６２−１９７４に準じて測定した。
・ＩＳＯ不透明度：ＩＳＯ２４７１に準じて測定した。
・平均繊維長：ＪＩＳ  Ｐ  ８２２０に準じて書籍用紙を離解し、Ｌ＆Ｗ社製ＦｉｂｅｒＴｅｓｔｅｒを用いて繊維長を測定して、長さ加重平均を求めた。
２．乾式ねっぱり強さの評価
温度２３℃、相対湿度５０％で調湿した書籍用紙を４×６ｃｍに切り取り、塗工面同志を２枚重ね合わせて５０ｋｇ／ｍ２の圧力でロールに通す。ロールによりプレスされた２枚重ねのサンプルについて、下記の基準により、ねっぱり強さ（紙同士のくっつき易さ）を３段階で評価した。
×：紙同士が付着しており、剥がさないと２枚に分離しない
△：紙同士が付着しているが、軽く触れると２枚に分離する
○：紙同士が付着せず２枚に分離している
３．小口面くっつきの評価
Ａ６判（文庫本サイズ）の書籍用紙を２００枚、ソフトカバー、無線とじで製本した。製本サンプルを４冊まとめてベルト研磨機（ＮＩＰＰＯ社製）にセットし、標準使用法にしたがって小口面の研磨を往復２回行った。小口面を研磨した製本サンプルについて、下記の基準により、研磨後の小口面のくっつき性を４段階で評価した。
×：本を開くと複数ページが研磨部で強くくっついてほぐれにくい
△：本を開くと複数ページが研磨部でくっついているが、ほぐれ易い
○：本を開くと研磨部のくっつきがほぐれる
◎：研磨部にくっつきがない
４．表面強度の評価
ローランド社製の枚葉印刷機Ｒ２０２にてＡ３サイズのサンプルに藍色インキを単色ベタ印刷後、表面に現れるパルプ繊維の剥離数を目視で観察した。下記の基準により、ドライピック表面強度を３段階で評価した。
×：剥離が多く発生している
△：剥離が少量発生している
○：剥離の発生がほとんど認められない
＜書籍用紙の製造＞
実施例１
広葉樹晒クラフトパルプ（ＬＢＫＰ、ＣＳＦ３５０ｍｌ）５０部、針葉樹晒クラフトパルプ（ＮＢＫＰ、ＣＳＦ６００ｍｌ）１０部、脱墨パルプ（ＤＩＰ、ＣＳＦ２８０ｍｌ）４０部を混合したパルプスラリーに、填料としてタルクと炭酸カルシウムを８：１９の割合で添加した。さらに、パルプと填料の合計重量（固形分）に対し、硫酸バンド１．０％、内添サイズ剤（ＡＫＤ）０．０６％、カチオン化澱粉０．３％、ＰＡＭ０．２％を添加して、ｐＨが約７である紙料を調成した。
【００３７】
その後、ツインワイヤー型の抄紙ワイヤー上に上記紙料をヘッドボックスから噴出して抄紙し、プレスパートで搾水、プレドライヤーで乾燥し、抄紙速度８５０ｍ／ｍｉｎで原紙を抄造した。
【００３８】
得られた原紙に、ゲートロールコーター（ＧＲＣ）を用いて、両面の合計塗工量が２．４ｇ／ｍ２（片面：１．２ｇ／ｍ２）となるように表面処理液を両面均等に塗工し、原紙上にクリア塗工層を設けた。表面処理液は、酸化澱粉（日本コーンスターチ社製ＳＫ−２０）を水に溶解し９５℃で蒸煮して糊化したものを７０部、スチレン−ブタジエン系ラテックス（日本Ａ＆Ｌ社製ＰＢ９５０１、光学相関法で測定した平均粒子径：８０ｎｍ）を３０部、合成高分子系サイズ剤４部を添加して調製した。
【００３９】
乾燥後、坪量５６．８ｇ／ｍ２、紙厚７５μｍ、紙中灰分２１％の書籍用紙を得た。この書籍用紙を離解してパルプの平均繊維長を測定したところ、０．８５ｍｍだった。
【００４０】
実施例２
表面処理液の塗工量を、両面で１．０ｇ／ｍ２（片面：０．５ｇ／ｍ２）とした以外は、実施例１と同様にして書籍用紙を得た。
【００４１】
実施例３
表面処理液の酸化澱粉を３０部、スチレン−ブタジエン系ラテックスを７０部とした以外は、実施例１と同様にして書籍用紙を得た。
【００４２】
実施例４
原紙に填料としてタルクと炭酸カルシウムを１１：２６の割合で添加して紙中灰分を２９％とし、紙厚を６５μｍとした以外は、実施例１と同様にして書籍用紙を得た。
【００４３】
実施例５
原紙に填料としてタルクと炭酸カルシウムを２：６の割合で添加して紙中灰分を６％とした以外は、実施例１と同様にして書籍用紙を得た。
【００４４】
実施例６
原紙に、填料としてタルクと炭酸カルシウムを８：１９の割合で添加して紙中灰分を２１％とし、表面処理液中のスチレン−ブタジエン系ラテックスの粒子径を１１０ｎｍとした以外は、実施例１と同様にして書籍用紙を得た。
【００４５】
実施例７
原紙に、填料としてタルクを含有せず、炭酸カルシウムを添加して紙中灰分を２１％とした以外は、実施例1と同様にして書籍用紙を得た。
【００４６】
実施例８
表面処理液に酸化澱粉を添加せず、スチレン−ブタジエン系ラテックスを１００部とした以外は、実施例１と同様にして書籍用紙を得た。
【００４７】
実施例９
広葉樹晒クラフトパルプ（ＬＢＫＰ、ＣＳＦ３００ｍｌ）５０部、針葉樹晒クラフトパルプ（ＮＢＫＰ、ＣＳＦ５００ｍｌ）１０部、脱墨パルプ（ＤＩＰ、ＣＳＦ２８０ｍｌ）４０部を混合したパルプスラリーを用いた以外は、実施例１と同様にして書籍用紙を得た。この書籍用紙を離解してパルプの平均繊維長を測定したところ、０．８３ｍｍだった。
【００４８】
比較例１
坪量を３９ｇ／ｍ２とし、紙厚を５１μｍとした以外は、実施例１と同様にして書籍用紙を得た。
【００４９】
比較例２
紙厚を５４μｍとし、密度を１．０５ｇ／ｃｍ３とした以外は、実施例１と同様にして書籍用紙を得た。
【００５０】
比較例３
表面処理液の酸化澱粉を１００部とし、スチレン−ブタジエン系ラテックスを配合しない以外は、実施例１と同様にして書籍用紙を得た。
【００５１】
比較例４
填料としてタルクを使用せず紙中灰分を２１％とし、表面処理液にスチレン−ブタジエン系ラテックスを配合しなかった（酸化澱粉１００部）以外は、実施例１と同様にして書籍用紙を得た。
【００５２】
比較例５
広葉樹晒クラフトパルプ（ＬＢＫＰ、ＣＳＦ４７０ｍｌ）５０部、針葉樹晒クラフトパルプ（ＮＢＫＰ、ＣＳＦ７００ｍｌ）１０部、脱墨パルプ（ＤＩＰ、ＣＳＦ２８０ｍｌ）４０部を混合したパルプスラリーを用いた以外は、実施例１と同様にして書籍用紙を得た。この書籍用紙を離解してパルプの平均繊維長を測定したところ、０．８８ｍｍだった。
【００５３】
【表１】
0006436732.tif 000002
【００５４】
表１に、得られた書籍用紙の評価結果を示す。まず、実施例１、９、比較例５を参照すると、パルプの平均繊維長を０．８６ｍｍ以下とすることによって、小口面のくっつきが効果的に抑制され、平均繊維長が０．８４ｍｍ以下であると特に良好な結果が得られた（実施例９）。
【００５５】
また、実施例１、３、８、比較例３を参照すると、表面処理液（クリア塗工液）のバインダーとして澱粉だけを用いた場合（比較例３）と比較して、澱粉とともにスチレン−ブタジエン系ラテックスを併用することによって、書籍用紙のねっぱり強さ、小口面のくっつき、表面強度がいずれも向上することが明らかになった。
【００５６】
さらに、比較例１、２を参照すると、書籍用紙の坪量や密度が本発明の範囲外であると、小口面のくっつき性が悪化する傾向があった。さらにまた、填料としてタルクを原紙に配合すると、小口面のくっつき性などが改善する傾向も確認された。